이 와 같이 , 본 발명 은 요철 패턴 ( 110 ) 이 형성 된 기판 ( 100 ) 을 이용 함 으로써 , 태양광 의 유효 흡수 면적 이 증가 되 어 광 투과 율 이 증진 되 고 또 한 태양광 의 산란 효과 가 증가 되 게 된다 . 구체 적 인 실험 에 의하 면 , 일반 적 인 유리 로 이루어진 기판 ( 100 ) 상 에 전면 전극 ( 200 ) 으로서 ZnO 를 1 ㎛ 로 증착 한 경우 에 있 어서 광 투과율 및 광 산란율 은 각각 83 . 9 % 및 1 . 8 % 로 측정 된 데 반하 여 , 본 발명 과 같 은 요철 패턴 ( 110 ) 이 형성 된 기판 ( 100 ) 상 에 전면 전극 ( 200 ) 으로서 ZnO 를 1 ㎛ 로 증착 한 경우 에 있 어서 광 투과율 및 광 산란율 은 각각 87 . 2 % 및 79 . 9 % 로 측정 되 어 , 광 산란 율 이 특히 증진 됨 을 확인 하 였 다 .